(57)【要約】【課題】細孔直径１μｍ以上の大きな細孔を有し、比表面積が大きく、さらには、かさ比重の大きな球状シリカ及びその製造方法を提供する。【解決手段】細孔直径１〜５０μｍの細孔を有し、窒素吸脱着法による平均細孔直径が５〜１００ｎｍで、比表面積が４００〜１３００ｍ２／ｇであり、かつ、かさ比重が０．６５〜１．５ｇ／ｍｌである平均粒子径５〜５００μｍの球状シリカ。コロイダルシリカ又はケイ酸アルカリを含む水性液体を有機液体中に分散させてＷ／Ｏ型エマルジョンを形成し、前記Ｗ／Ｏ型エマルジョン中の水性液体を凍結させた後、加温して水性液体を融解させながら又は融解させた直後に、固形化剤を添加して球状シリカを生成させる。【選択図】図１
2006225226.tif 000002
【特許請求の範囲】
【請求項１】
細孔直径１〜５０μｍの細孔を有し、窒素吸脱着法による平均細孔直径が５〜１００ｎｍで、比表面積が４００〜１３００ｍ２／ｇであり、かつ、かさ比重が０．６５〜１．５ｇ／ｍｌである平均粒子径５〜５００μｍの球状シリカ。
【請求項２】
コロイダルシリカ又はケイ酸アルカリを含む水性液体を有機液体中に分散させてＷ／Ｏ型エマルジョンを形成する工程、前記Ｗ／Ｏ型エマルジョン中の前記水性液体を凍結させる工程、前記Ｗ／Ｏ型エマルジョンを加温して前記凍結された水性液体を徐々に融解させながら又は融解させた直後に、前記水性液体の固形化剤を添加することにより、該水性液体から球状シリカを生成させる工程、を経る球状シリカの製造方法。
【請求項３】
前記コロイダルシリカ又はケイ酸アルカリを含む水性液体を有機液体中に分散させてＷ／Ｏ型エマルジョンを形成する工程が、流路中を流速０．００１〜２ｍ／ｓで、かつ、層流状態で流れる有機液体中に、微小孔を有する隔壁を通して前記水性液体を押し出してＷ／Ｏ型エマルジョンを形成する工程である請求項２に記載の球状シリカの製造方法。
【請求項４】
前記微小孔を有する隔壁の断面の動水半径ｒの４倍値が１０〜２０００μｍである請求項３に記載の球状シリカの製造方法。
【請求項５】
前記コロイダルシリカ又はケイ酸アルカリがケイ酸アルカリである請求項２〜４のいずれかに記載の球状シリカの製造方法。
【請求項６】
前記固形化剤が酸である請求項２〜５のいずれかに記載の球状シリカの製造方法。
【請求項７】
前記酸が炭酸ガスである請求項６に記載の球状シリカの製造方法。
【発明の詳細な説明】
【技術分野】
【０００１】
本発明は、細孔直径１μｍ以上の大きな細孔を有し、比表面積が大きく、さらには、かさ比重の大きな球状シリカ及びその製造方法に関する。
【背景技術】
【０００２】
従来より、球状シリカを得る方法として種々の方法が検討されている。この代表的な方法として、例えば、シリカゾルをスプレドライヤで球状化して乾燥する方法（特許文献１）や、Ｗ／Ｏ型エマルジョンを作製し、該エマルジョン中のケイ酸アルカリ水溶液の液滴内にシリカ粒子を沈殿させることにより、球状シリカを得る方法（特許文献２）が挙げられる。しかし、いずれの方法においても、細孔直径１μｍ以上の大きな細孔を有し、比表面積が大きく、さらには、かさ比重の大きな球状シリカは得られていない。
【０００３】
【特許文献１】特開昭６１−１７１５３３号公報（特許請求の範囲）
【特許文献２】特公昭５７−５５４５４号公報（特許請求の範囲）
【発明の開示】
【発明が解決しようとする課題】
【０００４】
本発明は、細孔直径１μｍ以上の大きな細孔を有し、比表面積が大きく、さらには、かさ比重の大きな球状シリカ及びその製造方法を提供することにある。
【課題を解決するための手段】
【０００５】
本発明は、細孔直径１〜５０μｍの細孔を有し、窒素吸脱着法による平均細孔直径が５〜１００ｎｍで、比表面積が４００〜１３００ｍ２／ｇであり、かつ、かさ比重が０．６５〜１．５ｇ／ｍｌである平均粒子径５〜５００μｍの球状シリカを提供する。
【０００６】
また、本発明は、コロイダルシリカ又はケイ酸アルカリを含む水性液体（以下、本水性液体という）を有機液体中に分散させてＷ／Ｏ型エマルジョンを形成する工程、前記Ｗ／Ｏ型エマルジョン中の本水性液体を凍結させる工程、前記Ｗ／Ｏ型エマルジョンを加温して前記凍結された水性液体を徐々に融解させながら又は融解させた直後に、前記水性液体の固形化剤を添加することにより、該水性液体から球状シリカを生成させる工程、を経る球状シリカの製造方法も提供する。
【発明の効果】
【０００７】
本発明により、細孔直径１μｍ以上の大きな細孔を有し、比表面積が大きく、さらには、かさ比重の大きな球状シリカを得ることができる。
【発明を実施するための最良の形態】
【０００８】
本発明における球状シリカは、細孔径１〜５０μｍの細孔を有する。これにより、得られる球状シリカの比表面積を大きくできるので好ましい。なお、本願明細書では、細孔径１μｍ以上の細孔については、ＳＥＭ観察により確認することができる。
【０００９】
本発明における球状シリカは、窒素吸脱着法による平均細孔直径が５〜１００ｎｍで、比表面積が４００〜１３００ｍ２／ｇであり、かつ、かさ比重が０．６５〜１．５ｇ／ｍｌである。これにより、高い吸着能を有し、強度を高くできるので好ましい。平均細孔直径５ｎｍ未満であると、吸着された物質が脱離しにくくなるので好ましくなく、平均細孔直径１００ｎｍ超であると、物質が吸着しにくくなるので好ましくない。また、比表面積が４００ｍ２／ｇ未満であると、平均細孔直径が大きくなり、物質が吸着しにくくなるので好ましくなく、比表面積１３００ｍ２／ｇ超であると、平均細孔直径が小さくなり、吸着された物質が脱離しにくくなるので好ましくない。また、かさ比重０．６５ｇ／ｍｌ未満であると、得られるシリカ粒子の強度が低下するおそれがあるので好ましくなく、かさ比重１．５ｇ／ｍｌ超であると、多孔質のシリカが得られなくなるので好ましくない。本発明の球状シリカは、平均細孔直径１０〜５０ｎｍであることが好ましく、比表面積６００〜１０００ｍ２／ｇであることが好ましく、かさ比重は０．７〜１．２ｇ／ｍｌであることが好ましい。なお、本発明において、平均細孔直径及び比表面積は、窒素吸脱着法により測定することが好ましく、また、かさ比重はＪＩＳ  Ｚ８８０７の規定に則り、測定する。
【００１０】
本発明における球状シリカは、平均粒子径５〜５００μｍである。平均粒子径５μｍ未満であると、細孔径１μｍ以上の孔径を有しにくくなるので好ましくなく、平均粒子径５００μｍ超であると、粒子形状を維持できなくなるおそれがあるので好ましくない。平均粒子径５０〜３００μｍであることが好ましい。
【００１１】
本発明の球状シリカを製造するには、本水性液体を有機液体中に分散させてＷ／Ｏ型エマルジョンを形成する工程を経る。本水性液体を使用することにより、Ｗ／Ｏ型エマルジョンを形成した後に、固形化して球状シリカを生成できるので好ましい。本水性液体は、なかでも、取り扱い安いことからケイ酸アルカリを含む水性液体であることが特に好ましい。なお、ケイ酸アルカリにおいて、アルカリ金属としてはリチウム、ナトリウム、カリウムが挙げられ、なかでも入手の容易さや、安価であることからナトリウムが特に好ましい。ケイ酸アルカリとしては、ＳｉＯ２／Ｍ２Ｏのモル比（Ｍは、Ｎａ、Ｋ、Ｌｉ）が２〜３．８であることが好ましく、モル比２〜３．５であることが特に好ましい。また、本水性液体としては、固形分濃度５〜４５質量％であることが好ましく、固形分濃度１５〜４０質量％であることが特に好ましく、固形分濃度２０〜３５質量％であることが最も好ましい。
【００１２】
有機液体としては、炭素数９〜１２の飽和炭化水素が好ましく、例えば、ノナン、デカン、ウンデカン、ドデカンが挙げられる。これら有機液体は、その化学的安定性が良好であることが好ましく、直鎖状炭化水素であってもよいし、側鎖を有する炭化水素であってもよい。また、これら有機液体は、操作性、火気への安全性、固形化した粒子と有機液体との分離性、球状シリカの形状特性、水への有機液体の溶解性などを総合的に考慮して選定されることが好ましい。
【００１３】
有機液体の引火点としては、２０〜８０℃のものが好ましい。引火点が２０℃未満であると、引火点が低すぎるため、防火上、作業環境上の点から問題となり好ましくなく、引火点８０℃超であると、得られる球状シリカへの炭化水素の付着が生じるおそれがあるため好ましくない。
【００１４】
また、有機液体は気圧０．１ＭＰａの状態で沸点２００℃以下であることが好ましい。これにより、固形化した後の球状シリカと有機液体とを固液分離する際、分離後の球状シリカに付着又は吸着している有機液体は、乾燥操作等により気化、分離することができるので好ましい。有機液体は気圧０．１ＭＰａの状態で沸点１８０℃以下であることが特に好ましい。有機液体はノナン又はデカンが特に好ましい。
【００１５】
本発明では、Ｗ／Ｏ型エマルジョンを形成する際、有機液体又は本水性液体に界面活性剤を添加することが好ましい。界面活性剤としては、アニオン系界面活性剤又はカチオン系界面活性剤も使用可能であるが、親水性、親油性の調整が容易である点でノニオン系界面活性剤が特に好ましい。ノニオン系界面活性剤としては、例えば、ポリエチレングリコール脂肪酸エステル、ポリエチレングリコールアルキルエーテル、ソルビタン脂肪酸エステル、ポリオキシエチレンソルビタン脂肪酸エステル、ポリオキシエチレンアルキルフェニルエーテル、ポリオキシエチレンアルキルエーテル等が挙げられる。
【００１６】
界面活性剤は、界面活性剤の種類、界面活性剤の親水性又は疎水性の程度を示す指標であるＨＬＢ（Ｈｙｄｒｏｐｈｉｌｅ−ｌｉｐｏｐｈｉｌｅ  ｂａｌａｎｃｅ）、目的とする球状シリカの粒径等の条件により異なるが、有機液体に対して５００〜２００００ｐｐｍ含有させることが好ましい。含有量が５００ｐｐｍ未満であると、乳化される水性液体の液滴が大きくなり、エマルジョンが不安定になるおそれがあるので好ましくなく、含有量が２００００ｐｐｍ超であると、得られる球状シリカに付着する界面活性剤の量が多くなるおそれがあるので好ましくない。界面活性剤の含有量は１０００〜１００００ｐｐｍであることが特に好ましい。
【００１７】
本発明では、Ｗ／Ｏ型エマルジョンを形成する方法としては、従来より公知の方法を使用することができ、例えば、各種ミキサ、ホモジナイザ、ミル等を使用する方法や、微小孔を有する隔壁を使用する方法等が挙げられる。なかでも、狭い粒径分布を有する球状シリカを得ることができることから、微小孔を有する隔壁を使用する方法が特に好ましい。このＷ／Ｏ型エマルジョンを形成する方法により、平均粒子径６〜８００μｍのエマルジョン粒子が得られ、これにより、平均粒子径５〜５００μｍの球状シリカが得られるので好ましい。エマルジョン粒子が平均粒子径６μｍ未満であると、得られる球状シリカの平均粒子径が５μｍ未満となるので好ましくなく、エマルジョン粒子が平均粒子径８００μｍ超であると、得られる球状シリカが平均粒子径５００μｍ超となるので好ましくない。本願明細書では、エマルジョン粒子の平均粒子径は光学顕微鏡を使用して観測する方法が好ましく、球状シリカの平均粒子径はレーザ散乱法で測定する方法が好ましい。なお、本願明細書において、球状シリカの粒子の平均粒子径は体積基準のものである。
【００１８】
次に、本発明では、前記Ｗ／Ｏ型エマルジョン中の本水性液体を凍結させる工程を経る。これにより、有機液体中の本水性液体は球状を保持したまま固化する。この状態では、エマルジョン中の本水性液体は、シリカが濃縮されたマトリックス中に氷の結晶が存在していると考えられ、これにより、細孔径１〜５０μｍの大きな細孔が形成できるので好ましい。本水性液体を凍結させるには、操作上の観点から使用する有機液体の融点以上であることが好ましく、Ｗ／Ｏ型エマルジョンを−８０〜０℃で冷却することが好ましい。冷却する速度は、１０℃／分以下であることが好ましい。これにより、エマルジョン粒子の球状を保ちながら凍結させることができるので好ましい。冷却するに際して、エマルジョン粒子が破壊されない程度であれば、撹拌を行ってもよい。
【００１９】
その後、Ｗ／Ｏ型エマルジョンを加温して凍結された本水性液体を徐々に融解させながら又は融解させた直後に、水性液体の固形化剤を添加することにより、本水性液体から球状シリカを生成させる工程を経る。なお、本願明細書において、融解させた直後とは、本水性液体が融解されても、なお、凍結時の構造を保っている状態をいう。これにより、エマルジョン中において、凍結した本水性液体の液滴は球状を維持したまま、徐々にゲル化され、凍結した水分の部分のみが空洞となり、平均細孔直径１〜５０μｍの大きな細孔を有するシリカヒドロゲルが得られるので好ましい。また、得られた球状シリカヒドロゲルはエマルジョン中で沈殿するため回収できるので好ましい。固形化剤としては、塩酸、炭酸、硫酸、硝酸等の無機酸及びこれらのアンモニウム塩、酢酸、ギ酸、プロピオン酸、イソ酪酸、酪酸、オレイン酸、トリフルオロ酢酸等の有機酸及びこれらのアンモニウム塩が使用できる。本水性液体がコロイダルシリカを含む水性液体である場合は、この他に、塩化ナトリウム、塩化カリウム、塩化カルシウム等の無機塩を使用することができる。なかでも、固形化剤としては、操作が簡便であることから、炭酸が最も好ましい。炭酸は、１００％濃度の純炭酸ガスをそのまま使用してもよいし、空気や不活性ガスで希釈した炭酸ガスを使用してもよい。固形化剤の使用する量は、ケイ酸アルカリを含む水性液体の場合は、本水性液体中のアルカリ１ｍｏｌに対して０．８〜１００規定の量が好ましく、コロイダルシリカを含む水性液体の場合は、固形分質量に対して０．０１〜５倍の質量の量が好ましい。また、固形化に要する時間は、４〜３０分が好ましく、温度５〜３０℃が好ましい。
【００２０】
ケイ酸アルカリを含む水性液体の場合は、Ｗ／Ｏ型エマルジョンを酸等の固形化剤でゲル化することにより、ケイ酸アルカリを含む水性液体の液滴は、球状を保持したままゲル化され、球状のシリカヒドロゲルが得られるので好ましい。ゲル化終了後は、反応系を静置して、有機液体の相とシリカヒドロゲルを含む水相に２相分離させてシリカヒドロゲルを分離することが好ましい。有機液体として、例えば、飽和炭化水素を使用した場合は、上層に有機液体の相が、下層にシリカヒドロゲルを含む水相が分離するので、両者を公知の手段により分離することが好ましい。シリカヒドロゲルを含む水相は有機液体から分離して水スラリとして得ることができる。この得られた水スラリに、硫酸等の酸を添加して、ｐＨ１〜５に調整して、水スラリ中のシリカヒドロゲルのゲル化を完結させ、６０〜１５０℃、好ましくは８０〜１２０℃で水蒸気蒸留して水スラリ中に残留しているわずかの飽和炭化水素を除去した後、さらに、水スラリをｐＨ７〜９程度に調整して加温することによりシリカヒドロゲルの熟成を行うことができるので好ましい。この熟成により得られたシリカヒドロゲルに微細な細孔が形成できるので好ましい。この後、水スラリをろ過することにより球状のシリカヒドロゲルを得ることができる。
【００２１】
なお、球状シリカゲルが得られた場合、アルカリ金属塩（例えば、ケイ酸ナトリウムを使用して、固形化剤が炭酸であれば炭酸ナトリウムが発生する）を副生するので、この塩が球状シリカゲル中に残留することを防止するため、得られたシリカヒドロゲルは十分水洗することが好ましい。水洗されたシリカヒドロゲルは、再度、水を添加してスラリとして、ろ過、水洗を繰り返すことが特に好ましい。水洗については、水に代えてメタノール、エタノール等の水溶性アルコールを使用してもよい。なお、水洗の際、適宜、必要に応じて水スラリをｐＨ１〜５程度に調整して再度熟成する操作を行ってもよい。得られた球状のシリカヒドロゲルを１０〜１５０℃で、１〜３０時間乾燥することにより、多孔質の球状シリカゲルが得られるので好ましい。
【００２２】
さらに、得られたシリカゲルは、４００〜１２００℃、好ましくは７００〜１１００℃で焼成を行ってもよい。これにより、ゲルの結合力を上げることができ、より強固な球状シリカゲルを得ることができるので好ましい。
【００２３】
また、得られたシリカゲルを焼成する際に、適宜必要に応じて、アルカリ金属、アルカリ土類金属、遷移金属又は、これらの塩を溶解、分散させた溶液を、浸漬又はスプレによりシリカゲルに添加してもよい。これにより、得られる球状シリカゲルを無孔質化させたり、膨張係数等の物性を調整することができるので好ましい。
【００２４】
本発明では、本水性液体を有機液体中に分散させてＷ／Ｏ型エマルジョンを形成する工程が、流路中を流速０．００１〜２ｍ／ｓで、かつ、層流状態で流れる有機液体中に、微小孔を有する隔壁を通して本水性液体を押し出してＷ／Ｏ型エマルジョンを形成する方法で行うことが好ましい。この方法により、微小孔より圧入された本水性液体は、界面張力に起因して、微小孔の出口において、その孔径よりも大きく成長することができ、その後、本水性液体は、有機液体の流れにより切り離され、有機液体中でエマルジョン粒子となるため、常に粒径が均一なエマルジョン粒子が得られるので好ましい。
【００２５】
有機液体の流速は０．００１〜２ｍ／ｓであることが好ましい。これにより、流路中を流れる有機液体のレイノルズ数は２１００以下とすることができ、有機液体の流れは層流状態となり、有機液体の流れが安定し、微小孔を通して供給される本水性液体が、常に一定の粒子径を有するエマルジョン粒子となるため、粒子径が均一な球状シリカが得られるので好ましい。レイノルズ数が２１００超であると、有機液体の流れが乱流となるために、従来と同様に本水性液体の粒子径が不揃いなエマルジョン粒子となり、その結果、球状シリカの粒子径も不揃いになるので好ましくない。有機液体のレイノルズ数は５００以下であることが好ましい。有機液体の流速は０．０１〜１ｍ／ｓであることが特に好ましい。なお、本発明において、有機液体の流路の形状については、特に限定されない。例えば、流路の断面が円形である場合のレイノルズ数は式１で計算され、流路の内径Ｄは流路の断面における最小径を使用する。ここで、Ｄは流路の内径（ｍ）、ｕは平均流速（ｍ／ｓ）、ρは流体密度（ｋｇ／ｍ３）で、μは流体粘度（Ｐａ・ｓ）である。
レイノルズ数（−）＝Ｄ・ｕ・ρ／μ・・・式１。
【００２６】
また、流路の断面が、三角や長方形等で、円形でない場合のレイノルズ数は式２で計算される。ここで、ｒは流路動水半径（ｍ）＝流路の断面積（ｍ２）／流路断面の流体に接する周長（ｍ）であり、ｕ、ρ、μは式１と同様である。
レイノルズ数（−）＝４×ｒ・ｕ・ρ／μ・・・式２。
【００２７】
以下、本発明の実施の形態について図面を使用して説明する。図中、１、２はアクリル樹脂製板で、３はステンレス鋼板、４はステンレス鋼板よりなる隔壁、５〜７はフッ素樹脂製板部品である。図１において、本水性液体はノズル７から導入され、微小孔８を通して、ノズル５から導入されてノズル６から排出されるように層流状態で流れる有機液体中に圧入される。なお、微小孔８より圧入される本水性液体は、界面張力に起因して、微小孔８の出口においてその孔径よりも大きく成長する。その後、本水性液体は、有機液体の流れにより切り離され、有機液体中でＷ／Ｏ型エマルジョン粒子となる。
【００２８】
本発明において、隔壁を構成する材料としては、本水性液体及び有機液体に対する耐性を有するものを使用することが好ましく、金属又は樹脂からなるものが好ましい。隔壁の材料が金属である場合は、本水性液体及び有機液体に対する耐性や加工性、耐磨耗性及び耐撓み性等の機械的強度に優れることから好ましく、具体的には、ニッケル、ニッケル合金、ステンレス鋼等の金属であることが好ましい。なかでも、比較的安価で入手しやすく、優れた耐性や加工性を有する点からステンレス鋼であることが特に好ましい。また、隔壁の材料が樹脂である場合は、加工性、寸法安定性に優れることから好ましく、具体的には、ポリフェニレンサルファイド、ポリエーテルエーテルケトン、ポリイミド、ポリアミドイミド、芳香族ポリエステル及びフッ素樹脂からなる群より選ばれるいずれかであることが好ましい。
【００２９】
また、隔壁が金属よりなる場合については、適宜、必要に応じて、撥水処理を施すことが好ましい。これにより、本水性液体が液滴として切り離されやすくなるため安定した粒度分布のエマルジョン粒子を作成することができるので好ましい。撥水処理する方法としては、具体的には疎水性樹脂又はシランカップリング剤を溶剤に溶解した撥水処理剤を使用して表面をコーティングすることが好ましい。疎水性樹脂としてはポリメチルメタクリレート、ポリエチレンテレフタレート、ポリ酢酸ビニル等の熱可塑性樹脂やフッ素樹脂が好ましい。コーティング方法としては、任意の方法により行うことができるが、薄く均一にコーティングできることからディップコート法によることが特に好ましい。また、撥水処理した際の膜厚は０．００１〜５μｍであることが好ましい。膜厚が０．００１μｍ未満であると、撥水処理された膜の耐久性や機械的強度が不足するため剥がれやすくなるおそれがあるので好ましくなく、膜厚が５μｍ超であると、撥水処理の際に隔壁４の微小孔が閉塞されるおそれがあるので好ましくない。
【００３０】
隔壁の厚さは１０〜５００μｍであることが好ましい。隔壁が厚さ１０μｍ未満であると、強度が弱いために折れ曲がったり、シートの平坦性が損なわれることにより、隔壁表面近傍での有機液体の流れの均一性が損なわれ、均一なエマルジョン粒子を形成できなくなるおそれがあるため好ましくない。また、隔壁が厚さ５００μｍ超であると、加工しずらくなるため時間がかかる他、コストが上がったり、加工精度の悪化につながるおそれがあるため好ましくない。隔壁は厚さ３０〜２００μｍであることが特に好ましい。
【００３１】
隔壁に微小孔を形成する方法としては、従来より公知の方法により行うことができ、レーザ加工、エッチング加工、エレクトロフォーミング加工、プレス加工等の方法が適用できるが、加工精度が優れている点からエキシマレーザやＵＶ−ＹＡＧレーザ等によるレーザ加工法が特に好ましい。
【００３２】
隔壁の微小孔は、断面の形状が円形のものが好ましいが、円形以外の形状のものでも構わない。内側に凸でない、長方形、楕円及び三角形からなる群より選ばれるいずれかの形状であると、加工が比較的容易であり、また、粒子径の均一な球状シリカを安定して製造できることから好ましい。ただし、いずれの形状の孔においても有機液体の流路幅より小さい径の孔であることが必要である。
【００３３】
ここで、微小孔の断面が円形状以外の形状である場合、孔の出口で液滴となった時点で液滴は曲率分布をもち、比較的早期に自発的に切り離されて有機液体中でエマルジョン粒子になるものと推定される。そのため、円形状の孔を使用した場合と比べ、比較的エマルジョン粒子径が小さいものが得られやすい傾向がある。また、微小孔の断面が円形状以外の形状である場合は、断面の形状に内接する円の直径に対して、断面形状に外接する円の直径の比が２０以下であることが好ましい。直径の比が２０超であると、有機液体中でエマルジョン粒子径が生成する際、長径方向に液滴が分割されるおそれがあり、エマルジョン粒子が不均一になるおそれがあるので好ましくない。直径の比は１０以下であることが特に好ましい。また、断面形状に内接する円の直径が１μｍ以上で、かつ、断面形状に外接する円の直径が８０μｍ以下であることが最も好ましい。
【００３４】
また、微小孔の断面の動水半径ｒの４倍値は１０〜２０００μｍであることが好ましく、２０〜１０００μｍであることが特に好ましい。微小孔の断面の動水半径ｒの４倍値が１０μｍ未満であると、無機化合物を含む水性液体の供給量が小さくなり、生産性の点で好ましくなく、動水半径ｒの４倍値が２０００μｍ超であると、目的とする粒子径を逸脱するエマルジョン粒子が生成しやすくなるので好ましくない。ここで、微小孔の断面の動水半径ｒは式２と同様に、断面の動水半径ｒ（ｍ）＝微小孔の断面積（ｍ２）／微小孔断面の流体に接する周長（ｍ）で表される。したがって、微小孔の断面が円形の形状の場合、動水半径ｒ＝円の内径Ｄ／４となるから、動水半径ｒの４倍値は円の内径Ｄに相当する。
【００３５】
本発明において、本水性液体を供給する微小孔８は、生産性の観点から、複数個設けることが好ましい。微小孔は、単位面積０．０１ｍ２あたり、１００個以上が好ましく、１０００個以上であることが特に好ましい。
【００３６】
また、その際の微小孔８の配列については特に限定されるものではないが、生産性及び加工性の観点から、隔壁４の幅方向（有機液体流路の幅方向）及び長さ方向（有機液体流路の流れ方向）のそれぞれに一定のピッチで複数個の微小孔を設置した並列配列や、並列配列した微小孔のうち、幅方向に隣接する２つの微小孔と、長さ方向に隣接する２つの微小孔とを選び、これらの孔の中心を結んで形成される長方形の対角線の中心にもう１個の微小孔を設置した千鳥配列であることが好ましい。なかでも、千鳥配列にすると、微小孔を密に配列でき、開孔率を高くできるため、生産性向上の観点から特に好ましい。
【００３７】
また、隔壁４の開孔率は１〜３５％であることが好ましい。開孔率１％未満であると、得られる球状シリカの生産性が低くなり、コスト的に高くなるので好ましくない。また、開孔率３５％超であると、各微小孔から本水性液体を圧入して形成された本水性液体の液滴が合一し、その結果、得られるエマルジョン粒子の粒子径が不均一になるおそれがあるため好ましくない。開孔率は２〜２５％であることが特に好ましい。
【００３８】
なお、一定面積の複数個の微小孔を一定の配列により設置する場合の開孔率は式３により算出する。このとき、Ｓは微小孔の断面積（ｍ２）であり、Ｐ１は幅方向のピッチ（ｍ）であり、Ｐ２は長さ方向のピッチ（ｍ）である。
開孔率（％）＝１００×Ｓ／（Ｐ１×Ｐ２）・・・式３。
【００３９】
また、式３において、円形の微小孔を並列配列で設置した場合の開孔率は、式４で算出できる。ここで、Ｄは微小孔径（ｍ）であり、Ｐ１、Ｐ２は式３と同様である。
開孔率（％）＝７８．５×Ｄ２／（Ｐ１×Ｐ２）・・・式４。
【００４０】
また、式３において、円形の微小孔を千鳥配列で設置した場合、上記で定めた２本の対角線がなす角度が９０゜の場合（角千鳥配列）の開孔率は式５で算出でき、また、６０°の場合（６０°千鳥配列）の開孔率は式６で算出できる。ここで、Ｄは式４と同様であり、Ｐはピッチ（ｍ）である。なお、式６におけるＰは幅方向、長さ方向のピッチのうち短い方（単位：ｍ）を指す。
開孔率（％）＝１５７×Ｄ２／Ｐ２・・・式５。
開孔率（％）＝９１×Ｄ２／Ｐ２・・・式６。
【００４１】
また、微小孔８は、微小孔の断面形状に外接する円の直径の１／２以上の間隔を設けて隔壁４上に設置することが好ましく、さらには、微小孔の断面形状に外接する円の直径以上の間隔を設けて設置することが特に好ましい。外接する円の直径の１／２より短い間隔で設置すると、生成されるエマルジョンの液滴が合一しやすくなり、その結果、エマルジョンの粒子径が不均一になるおそれがあるため好ましくない。
【００４２】
さらに、目標とする粒子径の球状シリカを効率的に得る観点から、本発明では、微小孔の断面の動水半径ｒの４倍値に対する球状シリカの平均粒子径の比を０．１〜５とすることが好ましい。動水半径ｒの４倍値に対する球状シリカの平均粒子径の比が０．１未満であると、得られる球状シリカの生産性が低下し、球状シリカの平均粒子径が目標値より大きくなるおそれがあるので好ましくなく、比が５超であると、得られる球状シリカの粒子径を制御しにくくなるおそれがあるので好ましくない。動水半径ｒの４倍値に対する球状シリカの平均粒子径の比は０．３〜３であることが特に好ましい。
【００４３】
なお、本発明の球状シリカの製造装置は、図１のように、隔壁４が水平面に対して平行になるように設置してもよい。しかし、有機液体の密度が本水性液体の密度より小さい場合には、有機液体の流路が水平面に対して３０°以上の角度を有するように設置し、かつ、有機液体を下方から上方に流すと、粒子径が均一な球状シリカが得られやすくなり好ましい。隔壁４は水平面に対して垂直になるように設置することが特に好ましい。一方、有機液体の密度が本水性液体の密度より大きい場合には、逆に、有機液体を上方から下方に流せば、上記のような粒子径を均一化することができるので好ましい。
【００４４】
隔壁４が水平面に対して３０°以上の角度を有するように設置した場合、高さ方向の所定水平面においては、本水性液体側及び有機液体側それぞれにおいて液深に起因する圧力が印加される。特定水平面において、本水性液体、有機液体の液深がほぼ同等と仮定すると、本水性液体と有機液体との密度差に起因し、（本水性液体密度−有機液体密度）×液深に相当する圧力が加わる。そのため、有機液体の密度が本水性液体の密度より小さい場合は有機液体を下方から上方へ、反対の場合は上方から下方へ流せば、有機液体の流路を水平面に対して平行に形成した場合と比較して、全流路における本水性液状体側と有機液体側の圧力差の変化を相対的に狭くできるので好ましい。これにより、隔壁４の上の各微小孔からの水性液体の供給量を安定化することができ、得られるエマルジョン粒子の粒径を均一化できる、したがって、得られる球状シリカの粒径を均一化することができるので好ましい。
【００４５】
また、生成するエマルジョン粒子の粒径は、上記で定めた微小孔の設置条件のみならず、本水性液体の流れ方向の流速に対する有機液体の流れ方向の流速の比によっても影響を受ける。ここで、図１において、本水性液体の流れ方向の流速は微小孔８部分で測定すればよい。この流速の比は１〜５００であることが好ましい。流速の比が１未満であると、有機液体の流れにより液滴が切り離されにくくなり、エマルジョン粒子が不均一になるおそれがあるため好ましくなく、流速の比が５００超であると、有機液体を過剰に消費するおそれがあるため経済的観点から好ましくない。流速の比は１０〜３００であることが特に好ましい。
【実施例】
【００４６】
［例１］
（１）（溶液の調整）
ＳｉＯ２／Ｎａ２Ｏモル比が３．０９のケイ酸ナトリウム水溶液（固形分濃度２８．８８質量％、密度１３２０ｋｇ／ｍ３）を調整した。有機液体はイソノナン（Ｃ９Ｈ２０、密度７３０ｋｇ／ｍ３）を使用し、あらかじめノニオン系界面活性剤としてソルビタンモノオレイン酸エステルを７０００ｐｐｍ溶解したものを調製した。
【００４７】
（２）（乳化装置作製）
乳化装置は図１の断面図を示すとおりである。まず、厚さ２０ｍｍ、縦１３０ｍｍ、横５０ｍｍ角のアクリル製板１に、内径３．２ｍｍの貫通孔を２個形成し、外径３．２ｍｍのゴムチューブ配管（ノートン社製、商品名：ダイゴンチューブＲ−３６０３）を、それぞれ、接続してノズル５、６とし、ノズル５より液の供給が、また、ノズル６より液の排出ができるようにした。もう１枚の厚さ２０ｍｍ、縦１３０ｍｍ、横５０ｍｍ角のアクリル製板２に、長さ７０ｍｍ、幅３ｍｍの溝及び内径３ｍｍの貫通孔を形成し、ジョイント部品を介して内径１ｍｍのテフロン（登録商標）チューブ配管を接続し、ノズル７とし、ノズル７より液が供給できるようにした。厚さ４００μｍ、縦１２０ｍｍ、横５０ｍｍ角のステンレス板を準備し、中心部に長さ７０ｍｍ、幅３ｍｍのスリットを設けたスリット鋼板３を作製した。次いで、厚さ５０μｍ、縦１２０ｍｍ、横５０ｍｍ角のステンレス鋼板４のその中央部に、ＵＶ−ＹＡＧレーザにて内径７０μｍの、断面の形状が円形の貫通孔を、幅方向に３００μｍピッチで８個、長さ方向に３００μｍピッチで１６６個の並列配列として合計１３２８個を穿孔した後、溶媒可溶型フッ素樹脂（旭硝子製、商品名：サイトップ）を溶媒（旭硝子製、商品名：ＣＴ−Ｓｏｌｖ１００）に溶解した溶液を使用して、乾燥後の厚さが０．１μｍになるようにディップコート法により被覆して隔壁４を作製した。幅方向、長さ方向のそれぞれの最外部に設けた貫通孔の中心を結ぶ線で囲まれた範囲において、式４より計算した隔壁４の開孔率は６．１％であった。
【００４８】
アクリル製板１、ステンレス鋼板３、隔壁４、及びアクリル製板２を、順に積層し、クランプにて固定した。このとき、隔壁４に作製した貫通孔の幅方向及び長手方向を、それぞれ、ステンレス鋼板３に作製したスリットの幅及び長さ方向に合わせ、貫通孔のエリアがスリットの中心部に位置するよう設置し、また、アクリル製板１に作成したノズル５の穴とノズル６の穴がステンレス鋼板３に作製したスリット上に位置するよう設置した。作製した乳化装置は、あらかじめ水を供給して液が漏洩しないことを確認した。
【００４９】
（３）（乳化）
（２）で作製した乳化装置を鉛直に置いて使用し、ノズル５より（１）で調整した界面活性剤を溶解したイソノナンを、ノズル７より（１）で調整したケイ酸ナトリウム水溶液を供給することで、ケイ酸ナトリウム水溶液が界面活性剤を溶解したイソノナン中に分散するＷ／Ｏ型エマルジョンを連続的に作製した。このとき、界面活性剤を溶解したイソノナンの供給量は１３５０ｍＬ／ｈであった。製造は常温で行った。
【００５０】
このとき、イソノナンの流れのレイノルズ数は、流路の動水半径：１７６．５μｍ、流速：０．３１ｍ／ｓ、粘度：７．５×１０−４Ｐａ・ｓから計算したところ約２１３であり、層流状態であった。また、ケイ酸ナトリウム水溶液の供給量は１６．９ｍＬ／ｈであり、微小孔８における流れ方向の流速は０．５５×１０−３ｍ／ｓであった。
【００５１】
また、微小孔８から供給されるケイ酸ナトリウム水溶液の微小孔８部分での流れ方向の流速に対する、イソノナンの流れ方向の流速の比は１５９であった。アクリル樹脂製板１の正面に設置した図示しない高速度カメラを使用して、乳化の様子を連続的に確認したところ、ケイ酸ナトリウム水溶液は微小孔８出口で液滴化されており、また光学顕微鏡を使用して乳化の様子を確認したところ、エマルジョン粒子は約１３０μｍの実質的に均一な粒子径を有していた。
【００５２】
（４）（冷却）
容量１０００ｍＬの容器に（３）で作製したＷ／Ｏ型エマルジョンを入れ、撹拌しながらエマルジョンを−６．６℃にまで冷却したところ、エマルジョン中の液滴は球状を保持したまま白濁化して凍結した。
【００５３】
（５）（ゲル化）
（４）で冷却されたＷ／Ｏ型エマルジョンに、炭酸ガスを１００ｍＬ／分の供給速度で供給しながら撹拌し、２０分間かけて１０℃までに昇温した後、さらに、温度を維持した状態で、凍結した水性液体を徐々に融解させながら、１０分間炭酸ガスを供給して、ゲル化を行ったところ、シリカヒドロゲルが得られた。得られたシリカヒドロゲルの水スラリをイソノナンから分離した後、シリカヒドロゲルの水スラリに２０質量％硫酸水溶液を加え、ｐＨ２に調整して、さらに、ゲル化させた後、１質量％水酸化ナトリウム水溶液を加えて、ｐＨ６．５に調整し、５５℃にまで加温して１時間熟成した。その後、水スラリを室温まで放冷し、さらに、２０質量％の硫酸水溶液を添加してｐＨ１に調整し、３時間静置して熟成を完了させた。次いで、水スラリをろ過した後、得られたシリカヒドロゲルの水洗を行い、これを１２０℃で２０時間乾燥することにより、球状シリカゲルを得た。
【００５４】
（６）（形状確認）
得られた球状シリカゲルは、光学顕微鏡及び走査顕微鏡写真よりほぼ真球状であることが確認された。また、球状シリカゲルには、細孔直径３〜５μｍの細孔を有することが確認された。また、レーザ散乱装置（Ｈｏｎｅｙｗｅｌｌ社製、装置名：ＭＩＣＲＯＴＲＡＣ  ＨＲＡ９３２０−Ｘ１００）により、粒子径分布を実測したところ、体積平均粒子径は１１５μｍであり、標準偏差は３３．８μｍであった。このときの、粒子径分布の標準偏差を個数平均粒子径で割った値は０．２９１であり、実質的に均一な粒子径の球状シリカゲルであることが確認された。また、窒素吸脱着法により、（Ｑｕａｎｔａｃｈｒｏｍｅ社製、装置名：Ａｕｔｏｓｏｒｂ−３）により測定したところ、平均細孔直径２５ｎｍ、細孔容積０．６２３ｍｌ／ｇ、比表面積９９９ｍ２／ｇであった。また、かさ比重は、０．８５ｇ／ｍｌであった。
【産業上の利用可能性】
【００５５】
本発明の球状シリカは、液体クロマトグラフフィ用充填材、触媒担体、化粧品用フィラー、電気電子機器用フィラー等に最適である。
【図面の簡単な説明】
【００５６】
【図１】例１で使用した乳化装置の断面図を示す図
【符号の説明】
【００５７】
１、２：アクリル樹脂製板
３：ステンレス鋼板
４：隔壁
５、６、７：ノズル
８：貫通孔
【図１】
2006225226.tif 000003